(57)【特許請求の範囲】
【請求項１】
断面が少なくとも２つの多肢基本形状（１’、２’、３’、４’）で形成され、該基本形状は、各々の場合に、それらの肢端の少なくとも１つで別の１つの基本形状の肢端に接続し、２つの肢端の接続から生じた接続している肢（１２）の長さが、他の肢のうちの最短の肢の長さよりも少なくとも１．５倍長いことを特徴とする、多肢断面を有する再生セルロース繊維。
【請求項２】
前記肢（１２）の長さが、他の肢のうちの最短の肢の長さよりも１．５から２．０倍長いことを特徴とする、請求項１に記載のセルロース繊維。
【請求項３】
基本形状が、Ｙ形の基本形状、Ｘ形の基本形状およびそれらの混合からなる群から選択されることを特徴とする、請求項１または２に記載のセルロース繊維。
【請求項４】
互いに接続した基本形状の数が、２から１０の範囲にあることを特徴とする、請求項１〜３のいずれかに記載のセルロース繊維。
【請求項５】
互いに接続した基本形状の数が、２から４の範囲にあることを特徴とする、請求項１〜４のいずれかに記載のセルロース繊維。
【請求項６】
断面が少なくとも１つの対称軸を示すことを特徴とする、請求項１〜５のいずれかに記載のセルロース繊維。
【請求項７】
少なくとも一部の肢が、２：１から１０：１の長さ対幅の比を有することを特徴とする、請求項１〜６のいずれかに記載のセルロース繊維。
【請求項８】
全ての肢が、２：１から１０：１の長さ対幅の比を有することを特徴とする、請求項１〜７のいずれかに記載のセルロース繊維。
【請求項９】
繊度が２ｄｔｅｘから４０ｄｔｅｘの範囲にあることを特徴とする、請求項１〜８のいずれかに記載のセルロース繊維。
【請求項１０】
繊度が６ｄｔｅｘから１６ｄｔｅｘの範囲にあることを特徴とする、請求項１〜９のいずれかに記載のセルロース繊維。
【請求項１１】
短繊維、すなわち短く切断された繊維の形態、またはフィラメントのトウの形態であることを特徴とする、請求項１〜６のいずれかに記載のセルロース繊維。
【請求項１２】
多肢基本形状において、肢の少なくとも１つがその長さにおいて他の肢と異なり、且つ１つまたは幾つかの肢の長さが、最短の肢の長さ（単数または複数）よりも２から１０倍長いことを特徴とする、請求項１〜１１のいずれかに記載のセルロース繊維。
【請求項１３】
請求項１〜１２のいずれかに記載のセルロース繊維を複数含む、繊維束。
【請求項１４】
繊維束中に含まれる複数のセルロース繊維の断面が本質的に等しいことを特徴とする、請求項１３に記載の繊維束。
【請求項１５】
請求項１〜１４のいずれかに記載の再生セルロース繊維又は繊維束のそれぞれを製造する方法であって、
ビスコース紡糸塊を準備するステップ、
ビスコース紡糸塊を少なくとも１つの紡糸口金の開口部を通して紡糸浴中に紡糸して、それによりフィラメントを形成するステップ
を含み、
紡糸口金の開口部が少なくとも２つの多肢副次開口部で形成され、副次開口部は、各々の場合に、それらの肢の少なくとも１つの端部で別の副次開口部の肢の端部に接続しているか、または出現するフィラメントが形成された肢端で相互に接続するように前記肢の端部に非常に接近していることを特徴とする方法。
【請求項１６】
紡糸口金が数個の開口部を備え、全ての開口部が本質的に同じ副次開口部配列を有することを特徴とする、請求項１５に記載の方法。
【請求項１７】
吸収性製品、衛生製品、毛布用、クッションおよび寝袋の充填材料、食料品の包装材、紙、フロック、衣類、および創傷被覆材における、請求項１から１０のいずれかに記載の再生セルロース繊維又は繊維束のそれぞれの使用。
【請求項１８】
前記衛生製品が、タンポン、失禁用製品、衛生パッドまたはパンティーライナーである、請求項１７の使用。
【請求項１９】
前記食料品が、肉製品である、請求項１７の使用。
【請求項２０】
前記紙が、濾紙である、請求項１７の使用。
【請求項２１】
前衣類が、インレーフリースである、請求項１７の使用。
【発明の詳細な説明】
【技術分野】
【０００１】
本発明は、ビスコース法により得られる再生セルロース繊維に関する。
【背景技術】
【０００２】
例えば、タンポンまたは吸収体などの衛生用途には、一般的に、衛生製品の吸収容量をできるだけ高くするために、液体保持容量が特に高い繊維が望ましい。
【０００３】
タンポンの製造に通常使用される先行技術による繊維材料は、普通ビスコース繊維、いわゆるトリローバルビスコース繊維、および綿である。以下でさらに説明するいわゆるシンジャイナ試験による前記繊維の比吸収容量は、綿で約４．０ｇ／ｇ、普通ビスコースで４．５ｇ／ｇ、トリローバルビスコース繊維で５．２ｇ／ｇである。
【０００４】
タンポンメーカーの目標は、繊維材料および費用の最小の消費で、際立った吸収度を達成することである。
【０００５】
綿は、吸収容量が不十分なため、タンポン用の繊維材料として徐々に時代遅れになりつつあるが、トリローバル繊維は、普通ビスコースと比較して、製造にはるかに多くの費用がかかり、しかもそれらをタンポンに加工することは、さらに一層困難である。
【０００６】
セルロース繊維の吸収容量を増大させるための多くの異なったアプローチが報告されている：
１．モノマーをセルロース繊維にグラフトすることによる化学的改質
２．カルボキシメチルセルロース、キトサン、セルロースカルバメート、アルギン酸塩またはグアーガムなどの吸収性ポリマーをセルロース繊維マトリックスに配合することによる化学的改質
３．例えば、ＵＳ−Ａ４，１２９，６７９により知られている、例えば中空繊維またはつぶれた中空繊維などの繊維の物理的改質、または
４．例えば、ＥＰ−Ａ１０３０１８７４により知られている、長さ対幅の比が２：１から１０：１の少なくとも３肢を備えた多肢押出孔を有する紡糸口金を使用することにより得られる多肢繊維（いわゆる「トリローバル」繊維）。
【０００７】
セルロース繊維の化学的改質の不利な点は、タンポンなどの非常に細心の注意を要する医学的用途のためにはコストも時間もかかる毒物学的および生理学的試験手順が必要なことであり、化学物質は恐らく安全と考えられるが、毒性のショック症候群（ＴＳＳ）の発生のために、大部分のタンポンメーカーは化学的に改質された繊維材料の使用を避ける。
【０００８】
中空繊維およびつぶれた中空繊維の不利な点は、それらの高い水保持容量のために製造が困難であり、また、高い水保持容量の結果、繊維は洗浄中に大きく膨潤し、乾燥中に水素結合の形成のために互いに接着し、そのために、乾燥状態で脆くなり、湿潤状態ではつるつるし、それらをばらばらにしてカードされた布帛に加工することが困難になることである。
【０００９】
近年、多肢、特にトリローバルの繊維の使用は着実に増加してきた。
【００１０】
多肢ビスコース繊維の製造は、例えば、米国特許第５，６３４，９１４号および第５，４５８，８３５号およびＥＰ−Ａ１  ０３０１８７４に記載されている。それらに開示された方法には、先行技術から知られた改質剤をある特定量含有していてもよい一般的に使用されるビスコースを、多肢形状、特にトリローバル形状の押出孔を通して従来型の紡糸浴中へ紡糸することが記載されている。前記方法の最も重要な特徴は、紡糸口金における多肢押出孔の形状が、フィラメントの断面の所望の形状と同様であることである。これらの文献の教示によれば、紡糸口金孔の幾何学的形状が繊維断面の形状を決定して、繊維断面の特定の長さ対幅の比は、押出孔を適切に設計することにより得ることができる。
【００１１】
それに加えて、多肢繊維に関する先行技術の教示によれば、そのような多肢繊維は、先行技術によるビスコース繊維、すなわち特にタンポンにおけるビスコース繊維の吸収容量と比較して増大した吸収容量を有しており、また、そのような繊維は、少なくとも３肢を有しなければならず、これらの繊維の各肢は、少なくとも２：１、最も好ましくは３：１から５：１の長さ対幅の比を示さなければならない。肢は、それらが折れ曲がって自分に重なるほど長くも細くもないという条件であれば、長さ対幅の比が大きいほど、繊維の自由体積と吸収容量との比率が大きい。
【００１２】
これらの文献は、緩徐な再生紡糸条件下では、例えば、酸レベルを低下させ且つ／または硫酸塩レベルを上げ且つ／またはビスコース改質剤を添加することにより、多肢繊維のさらに高い吸収容量が達成することができることも言及している。
【００１３】
ビスコース繊維の断面における中空空間が、前記繊維およびそれから製造される製品の吸収容量を増大させるということが、ＵＳ−Ａ４，３６２，１５９からさらに知られている。
【００１４】
ＷＯ２００４／０８５７２０Ａからは、断面の面積が前記断面に内接する最大の正三角形の面積より２．５０倍未満、好ましくは２．４０倍未満、特に好ましくは２．２５倍未満大きい断面を有し、且つ以下で定義するシンジャイナ吸収容量が６．０ｇ／ｇ（繊維）を超える、中実の再生された普通ビスコース繊維が知られている。
【００１５】
ＷＯ２００４／００５５９５Ａには、不規則なローブのある断面を有する吸収性の普通ビスコース繊維が記載されている。さらに、断面が不規則なビスコース繊維が、ＵＳ４，１２９，６７９およびＧＢ−Ａ１，３３３，０４７に記載されている。
【００１６】
ＵＳ６，４０３，２１７Ｂ１には、溶融紡糸法による改質された繊維断面を有する繊維を製造するための種々の型の形状が記載されている。溶融紡糸法は、ビスコース法で使用される湿式紡糸法とは根本的に異なる。
【００１７】
さらに、繊維は太いほど曲がりにくく、したがって、該繊維で作製された吸収性物品中の孔はつぶれるのが遅くなるので、繊度が増大すると、通常、繊維の吸収力が増大することが知られている。しかしながら、繊度を増大させることにより吸収容量を増大させる可能性は、特に多肢繊維においては限定される。
【発明の概要】
【発明が解決しようとする課題】
【００１８】
改良された吸収性セルロース繊維に対する必要性は依然として存在する。特に、繊度が増大した多肢セルロース繊維に対する必要性がある。
【課題を解決するための手段】
【００１９】
本発明は、断面が少なくとも２つの多肢の基本形状で形成され、基本形状は、各々の場合に、それらの肢端の少なくとも１つで別の基本形状の肢端に接続し、２つの肢端の接続から生じた接続している肢の長さが、他の肢のうちの最短の肢の長さの少なくとも１．５、好ましくは１．５から２．０倍長いことを特徴とする、多肢断面を有する再生セルロース繊維により、前記目的を達成したものである。
【００２０】
本発明の目的は、複数のセルロース繊維を複数含む繊維束によっても達成される。
【００２１】
本発明のさらなる態様は、本発明のセルロース繊維を製造する方法、並びに本発明のセルロース繊維および本発明の繊維束の使用に関する。
【図面の簡単な説明】
【００２２】
【図１】Ｙ形の繊維断面を有する２本の繊維の配列（先行技術）を示す概略図である。
【図２】それらの肢の一端で互いに接続した２つの多肢基本形状を有する本発明の繊維の一実施形態の断面を示す概略図である。
【図３】それらの肢の一端で互いに接続した３つの多肢基本形状を有する本発明の繊維の一実施形態の断面を示す概略図である。
【図４】それらの肢の一端で互いに接続した４つの多肢基本形状を有する本発明の繊維の一実施形態の断面を示す概略図である。
【図５】各々の場合に、３つの基本形状で構成された本発明の繊維における中空空間の形成を示す概略図である。
【図６】１０個の基本形状で構成された本発明の繊維における中空空間の形成を示す概略図である。
【図７】２本の非対称の多肢繊維で構成された本発明の繊維の断面を示す概略図である。
【図８】本発明の繊維を製造するために使用される紡糸口金の開口部の断面を示す概略図である。
【図９】本発明の繊維の断面を示す顕微鏡写真である。
【発明を実施するための形態】
【００２３】
本発明は、多肢セルロース繊維においては、断面形状が同じままでより太い繊維を紡糸することによる繊度の単なる増大は、繊維の吸収力に関する性質の改良をもたらさないという問題から出発する。
【００２４】
本発明は、前記目的を、繊維断面を比例的に増大させることによる繊度の増大でなく、繊維断面の増殖（multiplication）により達成する。したがって、それ自体は知られている多肢の基本形状がそれらの肢端で互いに接続して、その結果、このようにしてさらに高い繊度を有するさらに太い繊維が出現する。２つの肢端の接続から生じた接続している肢の長さは、他の肢の最短の肢の長さよりも少なくとも１．５、好ましくは１．５から２．０倍長いという尺度の結果として、繊維中心間の距離がかなり増大し、それにより、数本の繊維が互いに結合したときに、大きな中空空間が生じる。
【００２５】
好ましくは、基本形状は、Ｙ形の基本形状、Ｘ形の基本形状およびそれらの混合からなる群から選択される。Ｙ形、すなわち「トリローバル」の基本形状が特に好ましい。
【００２６】
図１は、従来のトリローバルの断面形状を有する２本の繊維１、２の配列を示す。繊維の肢により、繊維中心は大きい距離に保たれて、その結果、液体保持容量が大きい構造が形成される。
【００２７】
図２は、それらの一方の肢端で互いに接続した２つのトリローバルの基本形状１’、２’からなる本発明の繊維を示す（それらは説明のために、それぞれ黒および白で描いてある）。この場合、２つのＹ形の基本的構成要素間の距離は、先行技術のトリローバルの繊維（図１）と比較してかなり増大していることが、直ちに見てとれる。図２で図式的に例示したように、肢の接続により生じた接続している肢１２の長さは、残余の肢の長さよりも好ましくは１．５から２．０倍長い。
【００２８】
図３および４に示したように、この効果は、３つ以上の基本形状、例えば、３つの基本形状１’、２’、３’（図３）、または４つの基本形状１’、２’、３’、４’（図４）を、それぞれ配列することにより、さらに増強することができる。
【００２９】
（元の基本形状が同じ寸法を有する場合）互いに接続された基本形状が多ければ多いほど、生じる繊維の繊度は高い。
【００３０】
互いに接続された基本形状の数は、好ましくは２から１０の範囲、特に好ましくは２から４の範囲である。
【００３１】
このようにして、本発明の繊維構造により、液体の保持に適し、且つ、安定な、すなわち、繊維の肢の剛性のためにつぶれることのない中空空間が生成する。
【００３２】
これを図５（この場合、各々３つのＹ形の基本形状で構成される２本の繊維の配列）並びに図６に（この場合、互いに接続した１０個のＹ形の基本形状で作製される繊維）図式的に例示する。
【００３３】
好ましくは、互いに接続した基本形状は、本発明の繊維において繊維の断面が、例えば、図２、３および４の実施形態で示したように、少なくとも１つの対称軸を示すように配列される。
【００３４】
好ましくは、それ自体知られた様式であるが、少なくとも一部の繊維の肢、好ましくは全ての肢が、２：１から１０：１の長さ対幅の比を有する。
【００３５】
本発明の繊維の繊度は、好ましくは、２ｄｔｅｘから４０ｄｔｅｘ、特に好ましくは６から１６ｄｔｅｘの範囲にある。従来のトリローバルのセルロース繊維は、典型的には３から４ｄｔｅｘの繊度を示す。本発明の繊維は、従来のものと比較してかなり高い繊度を示すことができるとともに、吸収性物品に適用するための性質が同時に改良されており、またはそれぞれ少なくとも同等に保たれている。
【００３６】
本発明のセルロース繊維は、短繊維、すなわち短く切断された繊維の形態、またはフィラメントのトウの形態で提供することができる。
【００３７】
さらに好ましい実施形態において、本発明のセルロース繊維は、基本形状の少なくとも１つの肢の長さが他の肢と異なり、且つ１つまたは幾つかの肢の長さが最短の肢（単数または複数）の長さよりも２から１０倍長い非対称の繊維であってもよい。
【００３８】
複数のそのような非対称の繊維が同じ程度の圧力で圧縮された場合、密度がより低い製品が生じ、それは、吸収力は密度の上昇と共に直線的に減少するので、吸収性製品にとって有利であることが示された。それに加えて、そのような非対称の繊維は改良された捲縮を示す。
【００３９】
好ましくは、本発明の非対称のセルロース繊維中、その全ての基本形状において、全ての肢はそれらの長さが互いに異なる。そのような繊維は、本明細書においては、「完全に非対称の」セルロース繊維と称する。
【００４０】
非対称のセルロース繊維の各々において、少なくとも１つの肢は、好ましくは幅に関しても他の肢と異なっていてもよい。この場合、前記非対称のセルロース繊維の各々において、１つまたは幾つかの肢の幅は、最も狭い肢の幅よりも１．１から５倍広くてよい。
【００４１】
基本形状内で、非対称のセルロース繊維の肢の間の角度は、８０°から１４０°であることができる。
【００４２】
図７は、２つの非対称の基本形状１’および２’で構成される本発明の繊維の例を図式的に示したものであり、該繊維は、各々の場合に、長い方の肢（肢の長さＳａの）および同じ長さ（肢の長さＳｂ）の２つの短い方の肢を含む。
【００４３】
本発明は、本発明のセルロース繊維をセルロース短繊維の形態で複数含む繊維束にも関する。
【００４４】
複数の繊維は、「繊維束」として、例えば、スパンレーヨン（多数の短繊維）、連続フィラメントのストランド、または繊維の大きな把として、理解することができる。
【００４５】
本発明の繊維束において、その中に含まれるセルロース繊維の断面は、好ましくは本質的に等しい。したがって、本質的に同じ断面構造（例えば、各々の場合、３つの互いに接続した基本形状で作製されたもの）を有する複数のセルロース繊維が提供される。
【００４６】
上記のように、繊維束が非対称の繊維を含むならば、繊維束に含まれる多肢繊維の好ましくは少なくとも１０％、特に好ましくは少なくとも２０％、最も好ましくは少なくとも５０％が非対称の繊維である。好ましくは、繊維束に含まれる全ての繊維が非対称の繊維である。特に好ましくは、繊維束に含まれる全ての非対称の繊維の断面が本質的に等しい。
【００４７】
繊維束は、さらに他の繊維、例えば、多肢ではないセルロース繊維のみならず、異なった起源の、例えば他のポリマー由来の繊維も含むことができる。
【００４８】
本発明の再生セルロース繊維、および本発明の繊維束のそれぞれを製造する方法は、
−  ビスコース紡糸塊を準備するステップ、
−  ビスコース紡糸塊を少なくとも１つの紡糸口金の開口部を通して紡糸浴中に紡糸して、それによりフィラメントを形成するステップ
を含み、
紡糸口金の開口部が少なくとも２つの多肢副次開口部で形成され、副次開口部は、各々の場合に、それらの肢の少なくとも１つの端部で別の副次開口部の肢の端部に接続しているか、または出現するフィラメントが形成された肢端で相互に接続するように前記肢の端部に非常に接近していることを特徴とする方法。
【００４９】
したがって、例えばトリローバルの紡糸開口部を有する、それ自体は知られている紡糸口金が改変されて、各々の場合にトリローバルの数個、好ましくは２から４個の紡糸開口部が互いに非常に接近して配列されているため、ビスコースの紡糸中に生じるＹ形の繊維がそれらの肢端で隣接する繊維の肢端に融合して、その結果、数個のＹ形の基本形状で構成される本発明の繊維が形成されるようになっている。
【００５０】
本発明にしたがって、最短の肢の長さよりも少なくとも１．５倍長い、接続している肢の長さを達成するために、副次開口部の肢は適当な方法で寸法決めされるべきである。
【００５１】
任意選択により、本発明の方法は、本方法により製造された繊維と、他の繊維、例えば、従来の多肢繊維、多肢でない繊維および／または異なった起源の、例えば他のポリマー由来の繊維とを混合するステップを含むことができる。
【００５２】
好ましくは、本発明の方法は、紡糸口金が数個の開口部を含み、全ての開口部は本質的に同じ副次開口部配列を有するように構成される。結果として、好ましい形態、すなわち、例えば、本発明の繊維からなる繊維束中で全ての繊維が本質的に同じ断面を有する形態が達成される。
【００５３】
上記のような非対称の基本形状を生成させるために、少なくとも１つの肢が他の肢と長さが異なり、開口部の１つまたは幾つかの肢の長さが最短の肢（単数または複数）の長さよりも２から１０倍長い開口部を通して、ビスコース紡糸塊が紡糸される。
【００５４】
さらに、本発明は、吸収性製品、衛生製品、特にタンポン、失禁用製品、衛生パッドおよびパンティーライナー、毛布、クッションおよび寝袋のための充填材料、食料品、特に肉製品用の包装材、紙、特に濾紙、フロック、衣類、特にインレーフリース、および創傷被覆材中における、本発明の再生セルロース繊維、および本発明の繊維束のそれぞれの使用に関する。
【００５５】
紙における使用には、特に短く切断された繊維の形態の本発明の繊維が好適である。
【００５６】
衣類分野においては、本発明の繊維は、任意選択により他の繊維と混合されてまたは多層構造として、特に湿気対策用の衣類布地に好適である。
【実施例１】
【００５７】
比較可能な条件下で、繊度３．３ｄｔｅｘおよび６．４ｄｔｅｘのＹ繊維を紡出する。繊維の対称性はそれによっては変化せず、断面積は単純に比例して増加した。
【００５８】
次いで、吸収体を繊維から製造して、膨張容量並びに吸収容量（不織布および関連産業のためのＥＤＡＮＡ／ＩＮＤＡ標準的試験方法ＥＲＴ３５０．０およびＷＳＰ３５０．１にそれぞれ従うシンジャイナ試験）を前記吸収体について試験する。
結果を以下の表にまとめる。
【００５９】
【表１】
0006002765.tif 000002
【００６０】
考察すると、繊度の高い繊維で作製された吸収体の方が僅かに大きく且つかなり速く膨張し、それは繊維の所望の剛直化に帰せられることが分かる。前記剛直化は吸収体の乾燥膨張中（安定性）も顕著であり、それは約５０％増大する。前記効果は所望の寸法に圧縮された吸収体の製造を妨げるので、通常望ましくない。
【００６１】
しかしながら、水収容容量およびさらに水維持容量（すなわち、加圧無しのおよび非常に高い圧力下の容量）の測定中、より高い繊度を有する繊維の吸収容量におけるかなりの減少が顕著であり、それは、より高い繊度が原因である粗めの細孔構造に帰せられる。
【００６２】
シンジャイナ測定において、より高い繊度を有する繊維は、最初は実際により良い結果を達成する。しかしながら、この測定は、試験検体の密度に依存する。結果を、実験的に決定された係数（１２ｍｍの基底値から出発して２ｍｍ当たり０．１ｇ／ｇの安定性）により補正すると（「補正シンジャイナ」列を参照）、繊度がより高い繊維がより低い密度特異的吸収容量を有することが示される。
【実施例２】
【００６３】
比較可能な条件下で、２つのＹ形の基本形状（「ダブルＹ」）（図２を参照）で構成され、繊度が６．５ｄｔｅｘおよび１０．７ｄｔｅｘの本発明の繊維を、それぞれ紡出する。やはり比較可能な条件下で紡出された実施例１の繊維が、参照試料として役立つ。実施例２の繊維の基本的Ｙ形状の幾何学的形状は、実施例１の対応するＹ断面に大まかに合致した。
【００６４】
したがって、６．５ｄｔｅｘの「ダブルＹ」繊維は、実施例１の３．３ｄｔｅｘの２本のＹ繊維で構成されると考えることができる。
１０．７ｄｔｅｘの「ダブルＹ」繊維は、実施例１の６．４ｄｔｅｘの２本のＹ繊維で構成されると考えることができる。
【００６５】
繊維試料について実施例１の試料と同じ試験をする。結果を以下の表にまとめる。
【００６６】
【表２】
0006002765.tif 000003
【００６７】
結果：繊度６．５ｄｔｅｘの「ダブルＹ」繊維は、３．３ｄｔｅｘの単純Ｙ繊維と比較して増大した吸収および膨張容量を有する。水収容容量および水維持容量の値は殆ど変化しなかった。しかしながら、繊度６．４ｄｔｅｘの単純Ｙ繊維におけるほど大きい膨張速度の増大は可能でない。
【００６８】
より高い繊度の「ダブルＹ」繊維（１０．７ｄｔｅｘ）で、両方の利点を組み合わせることができる。１０．７ｄｔｅｘの「ダブルＹ」繊維は、６．４ｄｔｅｘの単純Ｙ繊維が示すのと同じ有利な膨張速度を示す（６．４ｄｔｅｘの単純Ｙ繊維におけるのと同じ太さの基本的Ｙ形状）。
【００６９】
同時に、加圧無し（ＷＨＶ）および生理学的圧力下の吸収容量（シンジャイナ測定）は、それぞれ、３．３ｄｔｅｘの元の単純Ｙ繊維のレベルと少なくとも同じ高いレベルにとどまる（前以て作られた中空空間を介した付加された吸収が、粗めの細孔構造を補う）。
【実施例３】
【００７０】
ビスコースを、図８に図式的に例示した開口部を有する紡糸口金を通して紡糸した。紡糸開口部は２つの３肢（トリローバル）の基本形状で構成されると理論的に考えることができる。
【００７１】
実施例３ａ）において、開口部の肢の幅は、各々の場合に２０μｍに達し、自由肢（互いに接続していない）の長さは６０μｍに達し、長さは、各々の場合、２つの基本形状の概念上の中心から開始することにより決定された（図８における細い線を参照）。２つの基本形状を接続することにより、長さ１２０μｍの接続している肢が形成される（やはり２つの基本形状の中心間の距離として決定される）。
【００７２】
実施例３ｂ）において、開口部の肢の幅は、各々の場合に２５μｍに達し、自由肢の長さは、各々の場合に７５μｍであり、接続している肢の長さはおよそ１４０μｍであった。
【００７３】
各紡糸口金は約４００個のこれらの開口部を含んだ。
【００７４】
以下においては、前記紡糸口金は「ＹＹ」型とも称し、そこから防糸された繊維はそれぞれ、「ＹＹ」繊維と称する。
【００７５】
ビスコースはこれらの型を通して以下のように紡糸されてさらに加工される。
引き取り速度：      ５０ｍ／ｍｉｎ
主延伸：            ２５％
繊度調節：          スループットによる
ビスコース：        セルロース含有率：９．６％
ＮａＯＨ含有率：    ５．６％
落球粘度：３８秒
ビスコースはポリエチレングリコール（ＰＥＧ）を含んだ。
後処理：            ４０ｍｍに切断、懸濁、洗浄、後処理、乾燥棚で乾燥。
【００７６】
３つの個々のＹＹ型を、各々の場合、型支持台に載せて紡出した。各試験シリーズにおいて、標準的なトリローバルの断面を有する繊維も、ＥＰ０３０１８７４Ａに従って他の点では同等の様式で紡出した。以下において、これらの繊維は「参照繊維」と称する。
【００７７】
実施例３ａ）による型開口部を使用して、繊度３．２９ｄｔｅｘ、４．１１ｄｔｅｘおよび４．９３ｄｔｅｘのＹＹ繊維を、ビスコースのスループットを適切に改変することにより紡糸した。
【００７８】
実施例３ｂ）による型開口部を使用して、繊度４．７７ｄｔｅｘ、５．９６ｄｔｅｘおよび７．１５ｄｔｅｘのＹＹ繊維を、ビスコースのスループットを適切に改変することにより紡糸した。
【００７９】
参照繊維は、各々の場合に３．３ｄｔｅｘの繊度を有した。
【００８０】
図９は、実施例３ｂ）による繊度５．９６ｄｔｅｘのＹＹ繊維の顕微鏡写真を示す。
【００８１】
繊維の断面像は、製造された繊維の接続している肢の長さが、多くの場合、自由肢の長さの２倍を超えることを示している。接続している肢の長さの自由翼の長さに対する比が最大で２．０であることを確保するためには、紡糸口金開口部における中央のバーは、さらに約５％だけ短くしなければならない。
【００８２】
製造された本発明の繊維の性質を、繊度３．３ｄｔｅｘの参照繊維の性質と比較した。本発明の繊維は、かなり改良された性質を、特にそれらのシンジャイナ吸収力に関して示した（約１５％まで高い吸収力）。
【００８３】
さらなる試験シリーズにおいて、繊度３．７ｄｔｅｘ、４．１１ｄｔｅｘおよび４．５２ｄｔｅｘのＹＹ繊維（型デザインａ））、および５．３６ｄｔｅｘ、５．９６ｄｔｅｘおよび６．５６ｄｔｅｘのＹＹ繊維（型デザインｂ））をそれぞれ類似の様式で製造した。これらの繊維においても、参照繊維のシンジャイナ吸収率と比較して改良されたシンジャイナ吸収率が検出された。
【図１】
0006002765.tif 000004
【図２】
0006002765.tif 000005
【図３】
0006002765.tif 000006
【図４】
0006002765.tif 000007
【図５】
0006002765.tif 000008
【図６】
0006002765.tif 000009
【図７】
0006002765.tif 000010
【図８】
0006002765.tif 000011
【図９】
0006002765.tif 000012